(57)【要約】【課題】  高い安定性を有し、含フッ素樹脂中に添加した場合にも凝集が起こりにくい結晶性ナノ粒子蛍光体である量子ドットを提供する。【解決手段】  結晶性ナノ粒子蛍光体である量子ドットであって、前記量子ドットの表面がフッ素を含有するリガンドで修飾されたものである量子ドット。【選択図】なし【特許請求の範囲】
【請求項１】
結晶性ナノ粒子蛍光体である量子ドットであって、
前記量子ドットの表面がフッ素を含有するリガンドで修飾されたものであることを特徴とする量子ドット。
【請求項２】
前記フッ素を含有するリガンドが、フッ素含有シランカップリング剤、フッ素含有シロキサンポリマー、パーフルオロポリエーテル及び含フッ素アクリレートから選ばれる少なくとも１つの化合物を含むものであることを特徴とする請求項１に記載の量子ドット。
【請求項３】
請求項１又は２に記載の量子ドットと、含フッ素樹脂とを含むことを特徴とする量子ドット組成物。
【請求項４】
前記含フッ素樹脂が、フッ素重合体、フッ素環状化合物、フッ素共重合体から選ばれる少なくとも一つであることを特徴とする請求項３に記載の量子ドット組成物。
【請求項５】
前記含フッ素樹脂が、下記一般式（１）から（７）から選ばれる少なくとも一つの構造単位を有することを特徴とする請求項３又は４に記載の量子ドット組成物。
（−ＣＦ２−ＣＦ２−）                            （１）
（−ＣＦ２−ＣＦ（Ｏ−Ｒ）−）
（但し、Ｒはパーフルオロアルキル基である。）    （２）
（−ＣＦ２−ＣＦＣｌ−）                          （３）
（−ＣＦ２−ＣＦ（ＣＦ３）−）                    （４）
（−ＣＦ２−ＣＦ２−）                            （５）
（−ＣＦ２−ＣＨＦ−）                            （６）
【化１】
2020193249.tif 000006
（７）
【請求項６】
前記含フッ素樹脂が、前記一般式（１）から（７）から選ばれる少なくとも１つの構造単位を有する共重合体であり、該共重合体がブロック共重合体、交互共重合体、ランダム共重合体、グラフト共重合体のいずれかであることを特徴とする請求項５に記載の量子ドット組成物。
【請求項７】
前記含フッ素樹脂が、ポリテトラフルオロエチレン、パーフルオロアルコキシアルカン、ポリフッ化ビニリデン、ポリフッ化ビニル、テトラフルオロエチレン・エチレン共重合体、テトラフルオロエチレン・パーフルオロアルコキシエチレン共重合体、テトラフルオロエチレン・パーフルプロピレン共重合体、テトラフルオロエチレン・パーフルオロアルキルビニルエーテル共重合体、フルオロエチレン・ビニルエーテル共重合体、ポリクロロトリフルオロエチレン、クロロトリフルオエチレン・エチレン共重合体、フルオロオレフィン・アクリル酸エステル共重合体、テトラフルオロエチレン・パーフルオロジオキソール共重合体、又は、これらの誘導体から選ばれるポリマーであることを特徴とする請求項３から６のいずれか一項に記載の量子ドット組成物。
【請求項８】
前記量子ドット組成物が、さらにフッ素非含有樹脂を含むことを特徴とする請求項３から７のいずれか一項に記載の量子ドット組成物。
【請求項９】
前記フッ素非含有樹脂が、アクリル樹脂、エポキシ樹脂、シリコーン樹脂、ウレタン樹脂、ポリイミド樹脂から選ばれる少なくとも一つ以上の樹脂を含むことを特徴とする請求項８に記載の量子ドット組成物。
【請求項１０】
請求項３から９のいずれか一項に記載の量子ドット組成物の硬化物であることを特徴とする波長変換材料。
【請求項１１】
請求項１０に記載の波長変換材料からなる波長変換層を含むものであることを特徴とする波長変換フィルム。
【請求項１２】
請求項８又は９に記載の量子ドット組成物の硬化物である波長変換材料からなる波長変換層を含む波長変換フィルムであって、前記含フッ素樹脂と前記フッ素非含有樹脂が少なくとも部分的に相分離しているものであることを特徴とする波長変換フィルム。
【請求項１３】
前記波長変換フィルムが、単層の前記波長変換層からなるものであることを特徴とする請求項１１又は１２に記載の波長変換フィルム。
【請求項１４】
前記波長変換フィルムが、前記波長変換層と、該波長変換層の両側に透明フィルムを積層した構造のものであることを特徴とする請求項１１又は１２に記載の波長変換フィルム。
【請求項１５】
請求項１１から１４のいずれか一項に記載の波長変換フィルムを有するものであることを特徴とするバックライトユニット。
【請求項１６】
請求項３から９のいずれか一項に記載の量子ドット組成物であって、４２０ｎｍ〜４７０ｎｍの波長範囲に発光中心を有する前記量子ドット組成物と、６００ｎｍ〜６６０ｎｍの波長範囲に発光中心を有する前記量子ドット組成物が、それぞれ画素部に分けてパターニングされたものであることを特徴とするカラーフィルタ。
【請求項１７】
請求項１１から１４のいずれか一項に記載の波長変換フィルムを有するものであることを特徴とする画像表示装置。
【発明の詳細な説明】
【技術分野】
【０００１】
本発明は、量子ドット、量子ドット組成物、波長変換材料、波長変換フィルム、バックライトユニット及び画像表示装置に関する。
【背景技術】
【０００２】
粒子径がナノサイズである半導体結晶粒子は量子ドットと呼ばれ、光吸収により生じた励起子がナノサイズの領域に閉じ込められることにより、半導体結晶粒子のエネルギー準位は離散的となる。また、そのバンドギャップは粒子径により変化する。これらの効果により、量子ドットの蛍光発光は一般的な蛍光体と比較して高輝度、かつ、高効率かつその発光はシャープである。また、その粒子径によりバンドギャップが変化するという特性から、発光波長を制御できるという特徴を有しており、固体照明やディスプレイの波長変換材料としての応用が期待されている。例えば、ディスプレイに量子ドットを波長変換材料として用いることで、従来の蛍光体材料よりも広色域化、低消費電力が実現できる。
【０００３】
量子ドットを波長変換材料として用いる実装方法として、量子ドットを樹脂材料中に分散させ、透明フィルムで量子ドットを含有した樹脂材料をラミネートすることで、波長変換フィルムとしてバックライトユニットに組み込む方法が提案されている（特許文献１）。
【先行技術文献】
【特許文献】
【０００４】
【特許文献１】特表２０１３−５４４０１８号公報
【特許文献２】国際公開第２０１１−０８１０３７号
【特許文献３】特許５９００７２０号公報
【特許文献４】特開２０１８−１０９１４１号公報
【発明の概要】
【発明が解決しようとする課題】
【０００５】
しかしながら、量子ドットは、粒子径がナノメートルサイズと小さいため、比表面積が大きい。そのため、表面エネルギーが高く表面活性であることから、不安定化しやすい。量子ドット表面のダングリングボンドや酸化反応などにより表面欠陥が生じ易く、これが蛍光発光特性の劣化の原因となる。これらは、特に、カドミウムフリーの量子ドットやペロブスカイト型の量子ドットで顕著な問題となっている。現在得られている量子ドットはこのような安定性に関する問題を有し、熱や湿度、光励起などにより発光特性の劣化を引き起こすことが知られている。量子ドットの発光特性の経時変化は、ディスプレイに使用する場合において色ムラや発光ムラ、ドット落ちなどの欠陥となるため、量子ドットの安定性は重要な問題である。
【０００６】
このような問題に対し、ポリマーや無機酸化物等で量子ドット表面を被覆させる方法（特許文献２）や、酸素・湿度透過性の低いガスバリア性フィルムを用いることによる量子ドットの安定性を向上させる方法（特許文献３）が検討されている。
【０００７】
しかしながら、このような安定性を向上させるための量子ドット表面の被覆を行う工程において、量子ドットの発光特性を維持できず、特性の劣化が起こることが問題となっている。また、バリアフィルムによる安定化についても、フィルム端面からの酸素・水蒸気の拡散による劣化が進行する問題がある。さらにタブレットやスマートフォンなどのモバイル用途では、波長変換フィルムの薄膜化が求められるが、一般的にバリアフィルムは２０〜２００μｍ程度の厚さがあり、フィルム両面を保護するため、厚さが少なくとも４０μｍ以上厚くなってしまうため、波長変換フィルムの厚さを薄くすることに限界が生じる。また、フィルムの薄膜化に伴い励起光の変換量が減少するので、それを補うため波長変換フィルムに含まれる量子ドットの含有量を増やす必要が出てくる。量子ドット組成物中の量子ドット濃度の増加は、量子ドットの分散性を低下させ、凝集が発生しやすくなり、フィルム化工程において量子ドットの沈降などの問題が発生する。
【０００８】
さらに、量子ドットを波長変換フィルムとしてではなく、カラーフィルタとして直接青色の励起光を緑色及び赤色に変換させる方法が提案されている（特許文献４）。カラーフィルタとして量子ドットを用いる場合、前述の波長変換フィルムのようにバリアフィルム等を用いることは出来ず、量子ドット組成物の硬化やその後の製造工程や長時間の使用による量子ドットの発光特性の劣化が重要な問題となる。また、この方法では、波長変換フィルムとして用いる場合と異なり、ディスプレイの演色評価数（ＣＲＩ）の低下の原因となる励起光である青色の透過を抑制することが求められる。このためには、量子ドット組成物中の量子ドット粒子の濃度を高くする必要がある。しかしながら、量子ドット組成物中の量子ドットの濃度を高くすると凝集が発生し、これが発光波長のシフトや発光効率の低下、発光の不均一性をもたらすという問題がある。
【０００９】
含フッ素樹脂は耐水性、耐熱性等優れた特性を有しているが、他材料との相溶性が低いという問題があり、含フッ素樹脂中に添加する量子ドット濃度を高くしていくと量子ドットの凝集が起こりやすくなるという問題がある。
【００１０】
本発明は、上記問題を解決するためになされたものであり、高い分散性及び安定性を有し、含フッ素樹脂中に添加した場合にも凝集が起こりにくい結晶性ナノ粒子蛍光体である量子ドットを提供することを目的とする。
【課題を解決するための手段】
【００１１】
本発明は、上記目的を達成するためになされたものであり、結晶性ナノ粒子蛍光体である量子ドットであって、前記量子ドットの表面がフッ素を含有するリガンドで修飾されたものである量子ドットを提供する。
【００１２】
このような量子ドットによれば、高い安定性を有するとともに、含フッ素樹脂中に添加した場合にも凝集が起こりにくいものとなる。
【００１３】
このとき、前記フッ素を含有するリガンドが、フッ素含有シランカップリング剤、フッ素含有シロキサンポリマー、パーフルオロポリエーテル及び含フッ素アクリレートから選ばれる少なくとも１つの化合物を含むものとすることができる。
【００１４】
これにより、含フッ素樹脂中に添加した場合の凝集がより起こりにくいものとなる。
【００１５】
このとき、上記量子ドットと、含フッ素樹脂とを含む量子ドット組成物とすることができる。
【００１６】
これにより、高い安定性を有するとともに、分散性が高く量子ドットの凝集が起こりにくい量子ドット組成物となる。
【００１７】
このとき、前記含フッ素樹脂が、フッ素重合体、フッ素環状化合物、フッ素共重合体から選ばれる少なくとも一つのものとすることができる。
【００１８】
また、前記含フッ素樹脂が、下記一般式（１）から（７）から選ばれる少なくとも一つの構造単位を有する量子ドット組成物とすることができる。
（−ＣＦ２−ＣＦ２−）                            （１）
（−ＣＦ２−ＣＦ（Ｏ−Ｒ）−）
（但し、Ｒはパーフルオロアルキル基である。）    （２）
（−ＣＦ２−ＣＦＣｌ−）                          （３）
（−ＣＦ２−ＣＦ（ＣＦ３）−）                    （４）
（−ＣＦ２−ＣＦ２−）                            （５）
（−ＣＦ２−ＣＨＦ−）                            （６）
【化１】
2020193249.tif 000002
（７）
【００１９】
さらに、前記含フッ素樹脂が、前記一般式（１）から（７）から選ばれる少なくとも１つの構造単位を有する共重合体であり、該共重合体がブロック共重合体、交互共重合体、ランダム共重合体、グラフト共重合体のいずれかである量子ドット組成物とすることができる。
【００２０】
また、前記含フッ素樹脂が、ポリテトラフルオロエチレン、パーフルオロアルコキシアルカン、ポリフッ化ビニリデン、ポリフッ化ビニル、テトラフルオロエチレン・エチレン共重合体、テトラフルオロエチレン・パーフルオロアルコキシエチレン共重合体、テトラフルオロエチレン・パーフルプロピレン共重合体、テトラフルオロエチレン・パーフルオロアルキルビニルエーテル共重合体、フルオロエチレン・ビニルエーテル共重合体、ポリクロロトリフルオロエチレン、クロロトリフルオエチレン・エチレン共重合体、フルオロオレフィン・アクリル酸エステル共重合体、テトラフルオロエチレン・パーフルオロジオキソール共重合体、又は、これらの誘導体から選ばれるポリマーである量子ドット組成物とすることができる。
【００２１】
これにより、安定性がより高く、量子ドットの凝集がより起こりにくい量子ドット組成物となる。
【００２２】
このとき、さらにフッ素非含有樹脂を含む量子ドット組成物とすることができ、より好ましくは、アクリル樹脂、エポキシ樹脂、シリコーン樹脂、ウレタン樹脂、ポリイミド樹脂から選ばれる少なくとも一つ以上の樹脂を含む量子ドット組成物とすることができる。
【００２３】
これにより、量子ドット組成物を用いた成形品の特性の設定が容易になり、適用範囲の広いものとなる。
【００２４】
このとき、上記量子ドット組成物の硬化物である波長変換材料とすることができ、さらに、波長変換材料からなる波長変換層を含む波長変換フィルムとすることができる。
【００２５】
これにより、材料中での量子ドットの凝集が抑制され、安定性の優れた波長変換材料、波長変換フィルムとなる。
【００２６】
このとき、上記波長変換フィルムが、前記含フッ素樹脂と前記フッ素非含有樹脂が少なくとも部分的に相分離しているものとすることができる。
【００２７】
これにより、樹脂加工物を塗布したときの密着性の向上等、塗工性を向上できるとともに、含フッ素樹脂の使用量の低減によるコストダウンが可能なものとなる。
【００２８】
また、波長変換フィルムが、単層の前記波長変換層からなるものとすることができる。
【００２９】
これにより、波長変換フィルムの厚さをより薄いものとできるため、特にモバイル用途などに適したものとなる。
【００３０】
一方、前記波長変換フィルムが、前記波長変換層と、該波長変換層の両側に透明フィルムを積層した構造のものとすることもできる。
【００３１】
これにより、強度の向上や、表面保護、光拡散等の特性を有するものとなる。
【００３２】
また、上記波長変換フィルムを有するバックライトユニットとすることができる。
【００３３】
これにより、安定した発光特性を有するバックライトユニットとなる。
【００３４】
このとき、４２０ｎｍ〜４７０ｎｍの波長範囲に発光中心を有する前記量子ドット組成物と、６００ｎｍ〜６６０ｎｍの波長範囲に発光中心を有する前記量子ドット組成物が、それぞれ画素部に分けてパターニングされたものであるカラーフィルタとすることができる。
【００３５】
これにより、発光特性の安定性に優れたカラーフィルタとなる。
【００３６】
また、上記波長変換フィルムを有する画像表示装置とすることができる。
【００３７】
これにより、安定した発光特性を有する画像表示装置となる。
【発明の効果】
【００３８】
以上のように、本発明に係る量子ドットによれば、高い安定性を有するとともに、含フッ素樹脂中に添加した場合にも凝集が起こりにくい（分散性の高い）ものとなり、安定性に優れた波長変換材料を提供可能なものとなる。
【発明を実施するための形態】
【００３９】
以下、本発明を詳細に説明するが、本発明はこれらに限定されるものではない。
【００４０】
上述のように、高濃度の量子ドットを含む波長変換材料としたときの、含フッ素樹脂中への分散性を向上させ、波長変換材料として信頼性を向上させることが求められていた。
【００４１】
本発明者らは、上記課題について鋭意検討を重ねた結果、結晶性ナノ粒子蛍光体である量子ドットであって、前記量子ドットの表面がフッ素を含有するリガンドで修飾されたものである量子ドットにより、高い安定性を有するとともに、含フッ素樹脂中に添加した場合にも凝集が起こりにくいものとなることを見出し、本発明を完成した。
【００４２】
（量子ドット）
本発明に係る量子ドットは、その表面にフッ素を含有するリガンドを含んでおり、リガンドは特に限定されず目的に応じ適宜選択できる。リガンドは１種類であっても良く、また２種類以上の複数のリガンドが混合していても良い。該リガンドにおけるフッ素原子の含有量は特に限定されず、目的に応じ適宜設定できる。
【００４３】
リガンドとしての化合物としては、フッ素含有シランカップリング剤、フッ素含有シロキサンポリマー、パーフルオロポリエーテル、含フッ素アクリレートなどが好ましい。フッ素含有シランカップリング剤としては１，１，１−トリフルオロ−３−［ジメトキシ（メチル）シリル］プロパン、ペンタフルオロフェニルエトキシジメチルシラン、トリエトキシ−１Ｈ，１Ｈ，２Ｈ，２Ｈ−トリデカフルオロ−ｎ−オクチルシラン、トリメトキシ（３，３，３−トリフルオロプロピル）シラン、トリエトキシ（１Ｈ，１Ｈ，２Ｈ，２Ｈ−ノナフルオロヘキシル）シラン、トリエトキシ−１Ｈ，１Ｈ，２Ｈ，２Ｈ−ヘプタデカフルオロデシルシラン、トリメトキシ（１Ｈ，１Ｈ，２Ｈ，２Ｈ−ヘプタデカフルオロデシル）シラン、トリメトキシ（１Ｈ，１Ｈ，２Ｈ，２Ｈ−ノナフルオロヘキシル）シラン、トリエトキシ（ペンタフルオロフェニル）シラン、トリメトキシ（１１−ペンタフルオロフェノキシウンデシル）シラン、トリエトキシ（ペンタフルオロフェニル）シラン、トリエトキシ［５，５，６，６，７，７，７−ヘプタフルオロ−４，４−ビス（トリフルオロメチル）ヘプチル］シラン、トリメトキシ（ペンタフルオロフェニル）シラン、トリメトキシ（１Ｈ，１Ｈ，２Ｈ，２Ｈ−トリデカフルオロ−ｎ−オクチル）シランなどが挙げられる。フッ素含有シロキサンポリマーとしては、ＫＰ−９１１（信越化学工業社製）などが挙げられる。パーフルオロポリエーテルとしては、フルオロリンクＦ１０、フルオロリンクＳ１０、フルオロリンクＡＤ１７００、フルオロリンクＭＤ７００（ソルベイスペシャリティポリマーズ社製）などが挙げられる。含フッ素アクリレートとしては、ビスコート３Ｆ、ビスコート４Ｆ、ビスコート８Ｆ、ビスコート８ＦＭ、ビスコート１３Ｆ（大阪有機化学工業社製）などが挙げられる。
【００４４】
また、本発明において、量子ドットの構造、組成、製法等は特に限定されず、目的とする特性に応じた構造、組成、製法等を選択することができる。
【００４５】
量子ドットは、コアのみでも、コアシェル構造であってもよい。また、量子ドットの粒子径は、目的とする波長範囲に合わせ適宜選択できる。
【００４６】
量子ドットの組成としては、ＩＩ−ＩＶ族半導体、ＩＩＩ−Ｖ族半導体、ＩＩ−ＶＩ族半導体、Ｉ−ＩＩＩ−ＶＩ族半導体、ＩＩ−ＩＶ−Ｖ族半導体、ＩＶ族半導体、ペロブスカイト型半導体などが例示される。具体的には、ＣｄＳｅ、ＣｄＳ、ＣｄＴｅ、ＩｎＰ、ＩｎＡｓ、ＩｎＳｂ、ＡｌＰ、ＡｌＡｓ、ＡｌＳｂ、ＺｎＳｅ、ＺｎＳ、ＺｎＴｅ、Ｚｎ３Ｐ２、ＧａＰ、ＧａＡｓ、ＧａＳｂ、ＣｕＩｎＳｅ２、ＣｕＩｎＳ２、ＣｕＩｎＴｅ２、ＣｕＧａＳｅ２、ＣｕＧａＳ２、ＣｕＧａＴｅ２、ＣｕＡｌＳｅ２、ＣｕＡｌＳ２、ＣｕＡｌＴｅ２、ＡｇＩｎＳｅ２、ＡｇＩｎＳ２、ＡｇＩｎＴｅ、ＡｇＧａＳｅ２、ＡｇＧａＳ２、ＡｇＧａＴｅ２、ＰｂＳｅ、ＰｂＳ、ＰｂＴｅ、Ｓｉ、Ｇｅ、グラフェン、ＣｓＰｂＣｌ３、ＣｓＰｂＢｒ３、ＣｓＰｂＩ３、ＣＨ３ＮＨ３ＰｂＣｌ３、さらにこれらの混晶やドーパントを添加したものが例示される。
【００４７】
さらに、量子ドット表面に、有機分子や無機分子あるいはポリマーの被覆層を有していても良く、その構造は限定されない。被覆層を有する場合には、その厚さも目的に応じ適宜選択できる。被覆層の厚さは特に限定されないが、量子ドットの粒子径が１００ｎｍ以下であれば、分散性の低下をより抑制でき、その結果光透過率の低下や凝集をより抑制できるため、量子ドットの粒子径が１００ｎｍ以下となる程度の厚さであることが好ましい。
【００４８】
被覆層としては、ステアリン酸、オレイン酸、パルミチン酸、ジメルカプトコハク酸、オレイルアミン、ヘキサデシルアミン、オクタデシルアミン、１−ドデカンチオールなどの有機分子やポリビニルアルコールやポリビニルピロリドン、ポリシルセスキオキサン、ポリ（メタクリル酸メチル）、ポリアクリロニトリル、ポリエチレングリコールなどのポリマー、シリカやアルミナ、チタニア、ジルコニア、酸化亜鉛、酸化ガリウム、窒化ケイ素、窒化ガリウムなどの無機分子が例示される。
【００４９】
さらに、量子ドットの形状は限定されず、球形であっても良く、また立方体状や棒状でも良く、自由に選択できる。量子ドットの平均粒子径は、２０ｎｍ以下であることが好ましい。平均粒子径がこのような範囲であれば、安定して量子サイズ効果を得ることができ、発光効率の著しい低下が効果的に抑制でき、粒子径によるバンドギャップのより安定した制御が可能となる。なお、量子ドットの粒子径は、透過型電子顕微鏡（Ｔｒａｎｓｍｉｓｓｉｏｎ  Ｅｌｅｃｔｒｏｎ  Ｍｉｃｒｏｓｃｏｐｅ：ＴＥＭ）により得られる粒子画像を計測し、粒子２０個以上の定方向最大径、即ち、フェレ（Ｆｅｒｅｔ）径の平均値から計算することができる。もちろん、平均粒子径の測定方法はこれに限定されず、他の方法で測定を行うことが可能である。
【００５０】
（量子ドット組成物）
本発明に係る量子ドット組成物は、表面がフッ素を含有するリガンドで修飾された量子ドットと含フッ素樹脂を含むものであり、前記含フッ素樹脂は、フッ素重合体、フッ素環状化合物あるいはフッ素共重合体から選ばれる少なくとも１つの成分を有することが好ましい。これにより、安定性がより高く、量子ドットの凝集がより起こりにくい量子ドット組成物となる。
【００５１】
上記フッ素重合体、上記フッ素環状化合物あるいは上記フッ素共重合体の重合度は特に限定されず、目的の粘度・硬度などの特性に合わせ適切に選択される。
【００５２】
上記フッ素重合体、該フッ素環状化合物あるいは該フッ素共重合体の存在比率は特に限定されず、目的とする特性に合わせ自由に選択できる。
【００５３】
上記フッ素重合体、該フッ素環状化合物あるいは該フッ素共重合体としては下記一般式（１）〜（７）から選ばれる少なくとも一つの構造単位を有するものとすることが好ましい。
（−ＣＦ２−ＣＦ２−）                            （１）
（−ＣＦ２−ＣＦ（Ｏ−Ｒ）−）
（但し、Ｒはパーフルオロアルキル基である。）    （２）
（−ＣＦ２−ＣＦＣｌ−）                          （３）
（−ＣＦ２−ＣＦ（ＣＦ３）−）                    （４）
（−ＣＦ２−ＣＦ２−）                            （５）
（−ＣＦ２−ＣＨＦ−）                            （６）
【化２】
2020193249.tif 000003
（７）
【００５４】
含フッ素樹脂における上記一般式（１）〜（７）の構造単位の存在比率は特に限定されず、目的とする樹脂特性に合わせ自由に選択できる。
【００５５】
また、上記一般式（１）〜（７）の構造単位以外の構造単位を含んでいても良く、その種類は特に限定されず目的とする含フッ素樹脂の特性に合わせ適宜選択できる。上記一般式（１）〜（７）の構造単位以外の構造単位としては、ビニルアルコール、ビニルエーテル、ビニルエステル、アクリル酸エステル、メタクリル酸エステル、アクリルアミド、ウレタン、スチレン、エチレン、酢酸ビニル、ハロゲン化ビニル、ハロゲン化ビニリデン、アクリロニトリル、ビニルアルキルエーテル、オルガノシロキサンなどが例示される。
【００５６】
また、上記フッ素共重合体の構造としては、ブロック共重合体、交互共重合体、ランダム共重合体、グラフト共重合体であることが好ましい。
【００５７】
上記フッ素重合体、上記フッ素環状化合物あるいは上記フッ素共重合体として、ポリテトラフルオロエチレン、パーフルオロアルコキシアルカン、ポリフッ化ビニリデン、ポリフッ化ビニル、テトラフルオロエチレン・エチレン共重合体（ＥＴＦＥ）、テトラフルオロエチレン・パーフルオロアルコキシエチレン共重合体（ＰＦＡ）、テトラフルオロエチレン・パーフルプロピレン共重合体、テトラフルオロエチレン・パーフルオロアルキルビニルエーテル共重合体、フルオロエチレン・ビニルエーテル共重合体、ポリクロロトリフルオロエチレン（ＰＣＴＦＥ）、クロロトリフルオエチレン・エチレン共重合体、フルオロオレフィン・アクリル酸エステル共重合体、テトラフルオロエチレン・パーフルオロジオキソール共重合体及びこれらの誘導体から選ばれるポリマーなどが、ガスバリア性や加工性などの観点から好適に用いられる。
【００５８】
量子ドット組成物中に含まれる量子ドットの濃度は特に限定されず、フィルム厚さや量子ドットの発光効率、目的とする波長変換フィルムの特性に合わせ適切に調整される。
【００５９】
また、量子ドット組成物には、さらにフッ素非含有樹脂が含まれていてもよい。フッ素非含有樹脂としては、アクリル樹脂、エポキシ樹脂、シリコーン樹脂、ウレタン樹脂、ポリイミド樹脂などが挙げられ、これらのフッ素非含有樹脂の一つ以上の樹脂を含むことができる。フッ素非含有樹脂が含まれた量子ドット組成物を用いることで、成形品の特性の設定が容易になり、適用範囲が広くなる。
【００６０】
また、量子ドット組成物中には、量子ドット以外の物質が含まれていても良く、光散乱体としてシリカやジルコニア、アルミナ、チタニアなどの微粒子が含まれていても良く、無機蛍光体や有機蛍光体が含まれていても良い。無機蛍光体としては、ＹＡＧ、ＬＳＮ、ＬＹＳＮ、ＣＡＳＮ、ＳＣＡＳＮ、ＫＳＦ、ＣＳＯ、β−ＳＩＡＬＯＮ、ＧＹＡＧ、ＬｕＡＧ、ＳＢＣＡが、有機蛍光体としてペリレン誘導体、アントラキノン誘導体、アントラセン誘導体、フタロシアニン誘導体、シアニン誘導体、ジオキサジン誘導体、ベンゾオキサジノン誘導体、クマリン誘導体、キノフタロン誘導体、ベンゾオキサゾール誘導体、ピラリゾン誘導体などが例示される。
【００６１】
量子ドットと含フッ素樹脂の混合方法は特に限定されず、用いる含フッ素樹脂の性状や、目的とする波長変換フィルムの特性に合わせ適宜選択できる。溶剤に溶解させたフッ素樹脂に量子ドットが分散した溶液を混合しても良い。フッ素樹脂フレークに、量子ドット溶液あるいは量子ドット溶液から遠心分離等により回収した量子ドットの固体を添加し、混練しても良い。量子ドットと含フッ素樹脂は必ずしも均一に分散する必要はなく、波長変換フィルムの発光の均一性が維持される範囲において部分的に相分離していても良い。この場合、樹脂組成物を塗布したときの濡れ性や密着性の向上等、塗工性を向上できるとともに、含フッ素樹脂の使用量の低減によるコストダウンが期待できるものとなる。
【００６２】
（波長変換材料）
本発明に係る波長変換材料は、表面がフッ素を含有するリガンドで修飾された量子ドットと含フッ素樹脂を含む量子ドット組成物の硬化物である。
【００６３】
本発明に係る波長変換材料の適用例として、上記量子ドット組成物を硬化させて得られる波長変換材料からなる波長変換層を含む波長変換フィルムが挙げられる。波長変換フィルムの厚さは特に限定されず、目的に応じ適宜選択できる。波長変換フィルムの厚さとしては、５〜５００μｍ以下が好ましく、２００μｍ以下がさらに好ましく、１００μｍ以下が特に好ましい。波長変換フィルムが５μｍ以上の厚さを有するものであれば、より安定な発光特性を得ることができる。
【００６４】
波長変換フィルムの構造は特に限定されず、量子ドット組成物の硬化物である波長変換材料からなる波長変換層を透明性フィルムで挟んだ積層構造であっても良く、基材である透明フィルム上に波長変換層を塗布した２層構造であっても良い。積層構造とすれば、強度の向上や、表面保護、光拡散等の機能を付与することができる。透明性フィルムは特に限定されず、適宜選択できる。透明フィルムとしては、ＰＥＴ、ＰＰやＰＥなどが例示される。透明フィルムと波長変換層の間に、接着層が存在しても良い。また、波長変換フィルムと光拡散フィルムなどの別種のフィルムを組み合わせて使用しても良い。波長変換層と、光拡散フィルムの密着性を向上させるために、シランカップリング剤等によりフィルム表面、波長変換層表面の表面処理を行ってもよい。
【００６５】
また、波長変換フィルムは、波長変換層のみからなる単層フィルムであっても良い。単層のフィルムであれば、フィルムの厚さをより薄いものとできるため、特にモバイル用途などに適したものとなる。
【００６６】
波長変換フィルムの製造方法は特に限定されず、量子ドット組成物の性状や目的とする波長変換フィルムの特性に合わせ適宜選択できる。波長変換フィルムの製造方法としては、溶液キャスト法、溶液流涎法、溶融押出成型法などが例示される。
【００６７】
本発明の実施形態の一つとして、波長変換フィルムが、青色ＬＥＤが結合された導光パネル面に設置されるバックライトユニットを提供する。また、他の実施形態の１つとして、該波長変換フィルムが、青色ＬＥＤが結合された導光パネル面と液晶ディスプレイパネルとの間に配置される画像表示装置を提供する。これらの実施形態において、該波長変換フィルムは光源である１次光の青色光の少なくとも一部を吸収し、１次光よりも波長の長い２次光を放出することにより、量子ドットの発光波長に依存した任意の波長分布を持った光に変換する。これにより、発光特性の安定性に優れたバックライトユニット、画像表示装置を提供できる。
【００６８】
また、波長変換フィルムにおいて、含フッ素樹脂とフッ素非含有樹脂が少なくとも部分的に相分離していてもよい。このような波長変換フィルムであれば、樹脂加工物を塗布したときの密着性の向上等、塗工性を向上できるとともに、含フッ素樹脂の使用量の低減によるコストダウンが可能なものとなる。
【００６９】
本発明の他の実施形態の一つとして、量子ドット組成物を用いたカラーフィルタを提供する。カラーフィルタの構造としては従来のカラーフィルタと同様であり、ブラックマトリックスが形成されたガラス基板や透明フィルム上に、４２０ｎｍ〜４７０ｎｍの波長範囲に発光を有する量子ドット組成物、６００ｎｍ〜６６０ｎｍの波長範囲に発光を有する量子ドット組成物、及び光散乱体が含まれる樹脂組成物を、それぞれ画素に合わせてパターニングし硬化させることで、カラーフィルタを形成することができる。これにより、発光特性の安定性に優れたカラーフィルタを提供できる。なお、量子ドット組成物のパターニング方法としては特に限定されず、例えばインクジェット法やオフセット印刷法、スクリーン印刷法などが挙げられる。
【００７０】
次に、本発明に係る量子ドットを用いた波長変換材料の製造方法について、具体例を用いて説明する。なお、波長変換フィルム及びカラーフィルタの製造方法は特に限定されず、目的に応じ適宜選択できる。
【実施例】
【００７１】
以下、本発明の実施例及び比較例を示して本発明をより具体的に説明するが、本発明はこれらに限定されるものではない。
【００７２】
量子ドットとして、球状で粒子径が６ｎｍのＩｎＰ／ＺｎＳｅ／ＺｎＳコアシェル量子ドット（ＱＤ−Ｇ）、及び、球状で粒子径が８ｎｍのＩｎＰ／ＺｎＳｅ／ＺｎＳコアシェル量子ドット（ＱＤ−Ｒ）を用いた。この２種類の量子ドットを混合し、ヘキサン中に分散させ、量子ドットが２０質量％のヘキサン溶液である量子ドット溶液とした。
【００７３】
次に、実施例に用いる量子ドットを作製するために、下記（１）、（２）、（３）、（４）の方法により、それぞれ量子ドットの表面処理を行った。
【００７４】
（１）前述の量子ドット溶液に、トリエトキシ−１Ｈ，１Ｈ，２Ｈ，２Ｈ−トリデカフルオロ−ｎ−オクチルシランを、量子ドットに対し１０質量％となるよう添加し、５０℃に加温しながら２４時間撹拌した。この溶液に対し、体積比で５倍のアセトンを添加し量子ドットを沈殿させ、遠心分離機により１００００ｒｐｍで１０分間処理し、表面がリエトキシ−１Ｈ，１Ｈ，２Ｈ，２Ｈ−トリデカフルオロ−ｎ−オクチルシランで処理された量子ドットを回収した。
【００７５】
（２）前述の量子ドット溶液に、ＫＰ−９１１を、量子ドットに対し１５質量％となるよう添加し、５０℃に加温しながら２４時間撹拌した。この溶液を減圧留拠により溶媒を除去し、表面がフッ素含有シロキサンポリマーで処理された量子ドットを回収した。
【００７６】
（３）前述の量子ドット溶液に、フルオロリンクＡＤ１７００を、量子ドットに対し１５質量％となるよう添加し、５０℃に加温しながら２４時間撹拌した。この溶液を減圧留拠により溶媒を除去し、表面がパーフルオロポリエーテルで処理された量子ドットを回収した。
【００７７】
（４）前述の量子ドット溶液に、ビスコート８Ｆを、量子ドットに対し１５質量％となるよう添加し、５０℃に加温しながら２４時間撹拌した。この溶液を減圧留拠により溶媒を除去し、表面が含フッ素アクリレートで処理された量子ドットを回収した。
【００７８】
上記（１）、（２）、（３）、（４）のようにして表面修飾を行った量子ドットを用いて、それぞれ下記の手順にて波長変換材料を作製した。また、このとき同様の手順で、量子ドット組成物中に含まれる量子ドットの濃度が、それぞれ５質量％、１０質量％、１５質量％となるように、３水準の量子ドット組成物を調整し、波長変換材料を作製した。
【００７９】
（実施例１）
含フッ素樹脂としてのＥＴＦＥ（ＡＧＣ社製  Ｃ−８８ＡＸＰ）に対し、上記（１）〜（４）の表面修飾処理をそれぞれ別々に行った量子ドットＱＤ−Ｇ及びＱＤ−Ｒがそれぞれ所定の濃度となるように加え、単軸押出機に投入し混練後、３００℃の条件でＴ型ダイス及び押出しロールを通し、冷却・固化させフィルムを形成した。得られたフィルムの厚さを測定したところ、７１μｍであった。
【００８０】
（実施例２）
含フッ素樹脂としてのＰＦＡ（ダイキン工業社製  ネオフロンＰＦＡ  ＡＰ−２０２）に対し、上記（１）〜（４）の表面修飾処理をそれぞれ別々に行った量子ドットが所定の濃度となるように加え、単軸押出機に投入し混練後、３２０℃の条件でＴ型ダイス及び押出しロールを通し、冷却・固化させフィルムを形成した。得られたフィルムの厚さを測定したところ、８４μｍであった。
【００８１】
（実施例３）
含フッ素樹脂としてのＰＣＴＦＥ（ダイキン工業社製  ネオフロンＰＣＴＦＥ  Ｍ−３００Ｐ）に対し、上記（１）〜（４）の表面修飾処理をそれぞれ別々に行った量子ドットが所定の濃度となるように加え、単軸押出機に投入し混練後、２９０℃の条件でＴ型ダイス及び押出しロールを通し、冷却・固化させフィルムを形成した。得られたフィルムの厚さを測定したところ、１１０μｍであった。
【００８２】
（実施例４）
含フッ素樹脂としてのポリフッ化ビニリデン樹脂（アルケマ社製  ＫＹＮＡＲ７４０）に対し、上記（１）〜（４）の表面修飾処理をそれぞれ別々に行った量子ドットが所定の濃度となるように加え、単軸押出機に投入し混練後、２２０℃の条件でＴ型ダイス及び押出しロールを通し、冷却・固化させフィルムを形成した。得られたフィルムの厚さを測定したところ、４６μｍであった。
【００８３】
（実施例５）
含フッ素樹脂としてのポリフッ化ビニリデン樹脂（アルケマ社製  ＫＹＮＡＲ７４０）を、溶媒としてのＤＭＦ（関東化学社製）に、固形分濃度が２０質量％となるように溶解させた。この樹脂溶液に、上記（１）〜（４）の表面修飾処理をそれぞれ別々に行った量子ドットを、樹脂成分に対し量子ドットが所定の濃度となるように添加し、混合して量子ドット組成物を含む混合溶液を得た。この混合溶液を撹拌脱泡し、バーコーターにより２５μｍのＰＥＴフィルム（東レ社製  ルミラーフィルムＴ６０）上に塗布し、８０℃のオーブンにて３０分加熱し固化させ、波長変換層を含むフィルムを形成した。さらに波長変換層上にＰＥＴフィルムを貼り合せラミネート加工した。このフィルムを８５℃で１時間加熱し波長変換層を硬化させた。得られたフィルムの厚さを測定したところ、波長変換層の厚さは１０８μｍであり、波長変換フィルムとしては１５８μｍであった。
【００８４】
（実施例６）
含フッ素樹脂であるフルオロエチレン・ビニルエーテル共重合体（ＡＧＣ製  ルミフロンＬＦ２００）の４０％キシレン溶液に、上記（１）〜（４）の表面修飾処理をそれぞれ別々に行った量子ドットを、樹脂固形分に対しそれぞれの量子ドットが所定の濃度となるよう添加して量子ドット組成物を含む混合溶液を得た。この量子ドット組成物を含む混合溶液を撹拌脱泡し、バーコーターにより２５μｍのＰＥＴフィルム（東レ社製  ルミラーフィルムＴ６０）上に塗布し、８０℃のオーブンにて６０分間加熱し固化させフィルムを形成した。得られたフィルムの厚さを測定したところ、波長変換層の厚さは７０μｍであり、波長変換フィルムとしては９５μｍであった。
【００８５】
（実施例７）
含フッ素樹脂であるフルオロエチレン・ビニルエーテル共重合体（ＡＧＣ製  ルミフロンＬＦ２００）の４０％キシレン溶液に、上記（１）〜（４）の表面修飾処理をそれぞれ別々に行った量子ドットを、樹脂固形分に対しそれぞれの量子ドットが所定の濃度となるよう添加して量子ドット組成物を含む混合溶液を得た。さらにこの混合溶液に、平均粒径３０μｍのシリカ粒子（信越化学工業ＱＳＧ−３０）を、混合溶液の溶液量に対し５質量％添加し分散させた。このシリカ粒子を含む混合溶液を撹拌脱泡し、バーコーターにより２５μｍのＰＥＴフィルム（東レ社製  ルミラーフィルムＴ６０）上に塗布し、８０℃のオーブンにて６０分間加熱し固化させフィルムを形成した。得られたフィルムの厚さを測定したところ、波長変換層の厚さは７７μｍであり、波長変換フィルムとしては１０２μｍであった。
【００８６】
（実施例８）
含フッ素樹脂であるフルオロエチレン・ビニルエーテル共重合体（ＡＧＣ製  ルミフロンＬＦ２００）の４０％キシレン溶液に対し、上記（１）〜（４）の表面修飾処理をそれぞれ別々に行った量子ドットを、樹脂固形分に対しそれぞれの量子ドットが所定の濃度となるよう添加して量子ドット組成物を含む混合溶液を得た。この混合溶液に対し、アクリル樹脂（ＤＩＣ社製：アクリディック  ＢＬ−６１６−ＢＡ）を、重量比でフッ素樹脂：アクリル樹脂が３：７となるように添加し、撹拌した。この量子ドット、フッ素樹脂、アクリル樹脂を含む混合溶液を撹拌脱泡し、バーコーターにより２５μｍのＰＥＴフィルム上に塗布し、８０℃のオーブンにて６０分間加熱し、固化させフィルムを形成した。得られたフィルムの厚さを測定したところ、波長変換層の厚さは８３μｍであり、波長変換フィルムとしては１０８μｍであった。
【００８７】
（実施例９）
前述の量子ドット（ＱＤ−Ｇ）及び（ＱＤ−Ｒ）を混合せず、（ＱＤ−Ｇ）及び（ＱＤ−Ｒ）をそれぞれ別々に上記（１）、（２）、（３）、（４）の処理を行い、表面処理された量子ドット（ＱＤ−Ｇ）及び（ＱＤ−Ｒ）を個別に作製した。これら表面処理された量子ドット（ＱＤ−Ｇ）及び（ＱＤ−Ｒ）を、それぞれ含フッ素樹脂であるフルオロエチレン・ビニルエーテル共重合体（ＡＧＣ製  ルミフロンＬＦ２００）の４０％キシレン溶液に対し、それぞれの量子ドットが所定の濃度となるよう添加して量子ドット組成物を含む混合溶液を得た。また、カラーフィルタの青色画素部に適用する混合溶液については、上記の量子ドット組成物を含まない上記フルオロエチレン・ビニルエーテル共重合体のキシレン溶液量に対し、平均粒径３０μｍのシリカ粒子（信越化学工業製  ＱＳＧ−３０）を、１５質量％添加し分散させた混合溶液を作製した。これらの混合溶液を、画素部が３０μｍ角となるようにブラックマトリックスが形成されたガラス基板上の、それぞれ赤、緑、青の画素部にインクジェット装置（マイクロジェト社製、ＬａｂｏＪｅｔ−６００）を用いて樹脂層を形成し、８０℃、６０分間の熱処理を行い硬化させた。得られたカラーフィルタの波長変換層の厚さは、９μｍであった。
【００８８】
（比較例１）
アクリル樹脂（ＤＩＣ社製：アクリディック  ＢＬ−６１６−ＢＡ）に、表面処理を行っていない量子ドットＱＤ−Ｇ及びＱＤ−Ｒを、樹脂固形分に対し、量子ドットが所定の濃度となるよう添加、混合し撹拌して量子ドット組成物を含む混合溶液を得た。この混合溶液を撹拌脱泡し、バーコーターにより２５μｍのＰＥＴフィルム上に塗布し、６０℃で２時間加熱、その後１５０℃で４時間加熱し、固化させフィルムを形成した。さらに、樹脂層上に２５μｍのＰＥＴフィルムを貼り合せ、ラミネート加工した。このフィルムを８５℃で１時間加熱し、樹脂層を硬化させた。得られたフィルムの厚さを測定したところ、波長変換層の厚さは８４μｍであり、波長変換フィルムとしては１３４μｍであった。
【００８９】
（比較例２）
エポキシ樹脂（ファインポリマーズ社製：ＥｐｉＦｉｎｅ  ＴＯ−０１０７−２０）に、表面処理を行っていない量子ドット溶液ＱＤ−Ｇ及びＱＤ−Ｒを、樹脂固形分に対し、量子ドットが所定の濃度となるよう添加し撹拌して量子ドット組成物を含む混合溶液を得た。この混合溶液を撹拌脱泡し、バーコーターにより２５μｍのＰＥＴフィルム上に塗布し、さらに２５μｍのＰＥＴフィルムを貼り合わせた。これを、３６５ｎｍ  ＵＶ  ＬＥＤランプにより１００Ｗ／ｃｍ２、２０秒ＵＶ照射し、硬化させフィルムを形成した。得られたフィルムの厚さを測定したところ、波長変換層の厚さは６７μｍであり、波長変換フィルムとしては１１７μｍであった。
【００９０】
（比較例３）
アクリル樹脂（ＤＩＣ社製：アクリディック  ＢＬ−６１６−ＢＡ）に、表面処理を行っていない量子ドット溶液ＱＤ−Ｇ及びＱＤ−Ｒを、樹脂固形分に対し量子ドットが所定の濃度なるよう添加し撹拌して量子ドット組成物を含む混合溶液を得た。この混合溶液を撹拌脱泡し、バーコーターにより１５μｍのバリアフィルム（凸版印刷社製  ＧＬフィルム）上に塗布し、６０℃で２時間加熱、その後１５０℃で４時間加熱し、固化させフィルムを形成した。さらに、樹脂層上に１５μｍのバリアフィルムを貼り合せ、ラミネート加工した。このフィルムを８５℃で１時間加熱し、樹脂層を硬化させた。得られたフィルムの厚さを測定したところ、波長変換層の厚さは８３μｍ、波長変換フィルムとしては１１３μｍであった。
【００９１】
（比較例４）
表面処理を行っていない量子ドット溶液ＱＤ−Ｇ及びＱＤ−Ｒそれぞれ２０ｍＬに、３−アミノプロピルトリメトキシシラン（東京化成製）を０．２ｍＬ添加し、室温で２４時間混合した。この３−アミノプロピルトリメトキシシランで処理した量子ドット溶液に、テトラメトキシシラン（東京化成）０．５ｍＬを、激しく撹拌した状態で滴下した。撹拌したまま、１０％アンモニア水を１ｍＬずつ滴下し、２０時間撹拌を行った。反応後、遠心分離により、ＳｉＯ２層を有する量子ドットが得られた。アクリル樹脂（ＤＩＣ社製：アクリディック  ＢＬ−６１６−ＢＡ）に、得られたＳｉＯ２層を有する量子ドットＱＤ−Ｇ及びＱＤ−Ｒを、樹脂固形分に対し、量子ドットが所定の濃度となるよう添加し撹拌してＳｉＯ２被覆層を有する量子ドット組成物を含む混合溶液を得た。この混合溶液を撹拌脱泡し、バーコーターにより２５μｍのＰＥＴフィルム上に塗布し、６０℃で２時間加熱、その後１５０℃で４時間加熱し、固化させフィルムを形成した。さらに樹脂層上に２５μｍのＰＥＴフィルムを貼り合せラミネート加工した。このフィルムを８５℃で１時間加熱し樹脂層を硬化させた。得られたフィルムの厚さを測定したところ、波長変換層の厚さは７２μｍ、波長変換フィルムとしては１２２μｍであった。
【００９２】
（比較例５）
表面処理を行っていない量子ドット（ＱＤ−Ｇ）及び（ＱＤ−Ｒ）を、それぞれフルオロエチレン・ビニルエーテル共重合体（ＡＧＣ製  ルミフロンＬＦ２００）の４０％キシレン溶液に、量子ドットが所定の濃度となるよう添加して量子ドット組成物を含む混合溶液を得た。また、カラーフィルタの青色画素部に適用する混合溶液については、量子ドット組成物を含まない上記フルオロエチレン・ビニルエーテル共重合体のキシレン溶液量に対し、平均粒径３０μｍのシリカ粒子（信越化学工業製  ＱＳＧ−３０）を、１５質量％添加し分散させた混合溶液を作製した。これらの混合溶液を、ブラックマトリックスが形成されたガラス基板上の、それぞれ赤、緑、青の画素部にインクジェット装置（マイクロジェト社製、ＬａｂｏＪｅｔ−６００）を用いて樹脂層を形成し、８０℃、６０分間の熱処理を行い、硬化させた。得られたカラーフィルタの波長変換層のサイズは、３０μｍ角で、厚さは９μｍであった。
【００９３】
上記の各方法（実施例、比較例）により作製した波長変換フィルム及びカラーフィルタについて、蛍光顕微鏡（Ｏｌｙｍｐｕｓ社製、ＩＸ８３）により量子ドットの凝集状態を観察した。量子ドットの凝集体の直径が１μｍ未満であれば○、１μｍ以上５μｍ未満であれば△、５μｍ以上であれば×として、それぞれの量子ドット濃度において作製した波長変換材料における分散状態の評価結果を、表１に示した。
【００９４】
【表１】
2020193249.tif 000004
【００９５】
表１に示すように、フッ素を含有するリガンドで修飾された量子ドットとすることで、含フッ素樹脂を含む量子ドット組成物としたときに、量子ドット濃度を高くしても分散性を維持できることがわかる。
【００９６】
さらに、上記方法により作製した波長変換フィルムの初期発光特性を測定し、高温高湿状態（温度８５℃、湿度８５％、保持時間２５０時間）で保持した後、再び発光特性を評価した。初期発光時の量子収率を基準としたときの、高温高湿状態保持後の量子収率の相対強度の変化量が５％未満のものを◎、５％以上１０％未満のものを○、１０％以上２０％未満のものを△、２０％以上のものを×として評価し、それぞれ比較したものを、表２に示した。なお、これらの蛍光発光特性評価は、量子効率測定システム（大塚電子製ＱＥ−２１００）を用い、励起波長を４５０ｎｍとして発光特性を測定した。
【００９７】
【表２】
2020193249.tif 000005
【００９８】
表２に示すように、フッ素を含有するリガンドで修飾された量子ドットとすることで、含フッ素樹脂中での量子ドットの凝集の抑制、量子ドットの劣化の抑制が可能となり、信頼性の高い波長変換材料を得ることができることがわかる。
【００９９】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。